(57)【要約】【課題】  発光特性、駆動耐久性がともに良好な有機電界発光素子の提供する。【解決手段】  一対の電極間に、少なくとも発光層と該発光層の陰極側に隣接する電子注入促進層とを有する有機電界発光素子であって、該発光層が発光材料を含有し、かつ該電子注入促進層が電子輸送材料を含有し、かつ該電子注入促進層の膜厚が３ｎｍ以下であり、かつ該電子輸送材料の電子親和力が該発光材料の電子親和力以上であることを特徴とする有機電界発光素子。【選択図】  なし【特許請求の範囲】
【請求項１】
一対の電極間に、少なくとも発光層と該発光層の陰極側に隣接する電子注入促進層とを有する有機電界発光素子であって、該発光層が発光材料を含有し、かつ該電子注入促進層が電子輸送材料を含有し、かつ該電子注入促進層の膜厚が３ｎｍ以下であり、かつ該電子輸送材料の電子親和力が該発光材料の電子親和力以上であることを特徴とする有機電界発光素子。
【請求項２】
前記発光層がホスト材料を含有し、かつ前記電子輸送材料の電子親和力が該ホスト材料の電子親和力以上であることを特徴とする請求項１に記載の有機電界発光素子。
【請求項３】
前記発光材料が燐光発光材料であることを特徴とする請求項１又は２に記載の有機電界発光素子。
【請求項４】
前記電子注入促進層に含有される電子輸送材料の電子親和力が２．７ｅＶ以上であることを特徴とする請求項１〜３のいずれか一項に記載の有機電界発光素子。
【請求項５】
該電子注入促進層の膜厚が０．１〜２ｎｍであることを特徴とする請求項１〜４のいずれか一項に記載の有機電界発光素子。
【請求項６】
該電子注入促進層に含有される電子輸送材料が下記一般式（Ａ−１）または（Ｂ−１）で表されることを特徴とする請求項１〜５のいずれか一項に記載の有機電界発光素子。
【化１】
2006351715.tif 000026
（一般式（Ａ−１）中、ＺA1は含窒素ヘテロ環の形成に必要な原子群を表す。ＬA1は連結基を表す。ｎA1は２以上の整数を表す。）
【化２】
2006351715.tif 000027
（一般式（Ｂ−１）中、ＺB1は芳香族炭化水素環またはヘテロ環の形成に必要な原子群を表す。ＬB1は連結基を表す。ｎB1は２以上の整数を表す。）
【請求項７】
前記電子注入促進層に含有される電子輸送材料が、窒素原子を３個以上含有する材料であることを特徴とする請求項１〜６のいずれか一項に記載の有機電界発光素子。
【請求項８】
前記ホスト材料がカルバゾール基を有することを特徴とする請求項２〜７のいずれか一項に記載の有機電界発光素子。
【請求項９】
前記電子注入促進層の陰極側に隣接して、下記一般式（Ｃ）で示される化合物を含む電子輸送層を設けることを特徴とする請求項１〜８のいずれか一項に記載の有機電界発光素子。
【化３】
2006351715.tif 000028
（式中、Ｒ1〜Ｒ6のうち少なくとも１つ以上は置換基を表し、残りは水素原子を表す。Ｍはアルミニウム、ガリウム、又はインジウムを表す。Ｙは置換基を有していても良い芳香族基またはシリル基を表す。）
【発明の詳細な説明】
【技術分野】
【０００１】
本発明は、電気エネルギーを光に変換して発光できる有機電界発光素子（以下、「有機ＥＬ素子」、「発光素子」、または「ＥＬ素子」ともいう。）に関する。
【背景技術】
【０００２】
今日、種々の表示素子に関する研究開発が活発であり、中でも有機電界発光（ＥＬ）素子は、低電圧で高輝度の発光を得ることができるため、有望な表示素子として注目されている。
有機電界発光素子は、発光層もしくは発光層を含む複数の有機層を挟んだ対向電極から構成されており、陰極から注入された電子と陽極から注入された正孔が発光層において再結合し、生成した励起子からの発光を利用するもの、又は前記励起子からエネルギー移動によって生成する他の分子の励起子からの発光を利用するものである。
発光層への電子の流れを抑制する電子移動制御層を設けることによって高効率、長寿命化する技術が開示されている（例えば、特許文献１参照）。
また、正孔阻止層を設けることによって正孔の漏れを阻止して発光効率を向上させる技術が開示されている（例えば、特許文献２、３参照）。
しかしながら、上記のいずれの有機電界発光素子も、発光効率、耐久性が十分とは言えず、特性向上が求められている。
【特許文献１】特開２００４−２７３１６３号公報
【特許文献２】特開２０００−２４３５７１号公報
【特許文献３】特開２０００−３７９０号公報
【発明の開示】
【発明が解決しようとする課題】
【０００３】
本発明の目的は，発光特性、駆動耐久性がともに良好な有機電界発光素子の提供にある。
【課題を解決するための手段】
【０００４】
前記実情に鑑み本発明者らは、鋭意研究を行ったところ、上記課題を解決しうることを見出し本発明を完成した。
即ち、本発明は下記の手段により達成されるものである。
【０００５】
＜１＞  一対の電極間に、少なくとも発光層と該発光層の陰極側に隣接する電子注入促進層とを有する有機電界発光素子であって、該発光層が発光材料を含有し、かつ該電子注入促進層が電子輸送材料を含有し、かつ該電子注入促進層の膜厚が３ｎｍ以下であり、かつ該電子輸送材料の電子親和力が該発光材料の電子親和力以上であることを特徴とする有機電界発光素子。
＜２＞  前記発光層がホスト材料を含有し、かつ前記電子輸送材料の電子親和力が該ホスト材料の電子親和力以上であることを特徴とする上記＜１＞に記載の有機電界発光素子。
【０００６】
＜３＞  前記発光材料が燐光発光材料であることを特徴とする上記＜１＞又は＜２＞に記載の有機電界発光素子。
＜４＞  前記電子注入促進層に含有される電子輸送材料の電子親和力が２．７ｅＶ以上であることを特徴とする上記＜１＞〜＜３＞のいずれか一項に記載の有機電界発光素子。
【０００７】
＜５＞  該電子注入促進層の膜厚が０．１〜２ｎｍであることを特徴とする上記＜１＞〜＜４＞のいずれか一項に記載の有機電界発光素子。
＜６＞  該電子注入促進層に含有される電子輸送材料が下記一般式（Ａ−１）または（Ｂ−１）で表されることを特徴とする上記＜１＞〜＜５＞のいずれか一項に記載の有機電界発光素子。
【０００８】
【化１】
2006351715.tif 000002
【０００９】
（一般式（Ａ−１）中、ＺA1は含窒素ヘテロ環の形成に必要な原子群を表す。ＬA1は連結基を表す。ｎA1は２以上の整数を表す。）
【００１０】
【化２】
2006351715.tif 000003
【００１１】
（一般式（Ｂ−１）中、ＺB1は芳香族炭化水素環またはヘテロ環の形成に必要な原子群を表す。ＬB1は連結基を表す。ｎB1は２以上の整数を表す。）
【００１２】
＜７＞  前記電子注入促進層に含有される電子輸送材料が、窒素原子を３個以上含有する材料であることを特徴とする上記＜１＞〜＜６＞のいずれか一項に記載の有機電界発光素子。
＜８＞  前記ホスト材料がカルバゾール基を有することを特徴とする上記＜２＞〜＜７＞のいずれか一項に記載の有機電界発光素子。
＜９＞  前記電子注入促進層の陰極側に隣接して、下記一般式（Ｃ）で示される化合物を含む電子輸送層を設けることを特徴とする上記＜１＞〜＜８＞のいずれか一項に記載の有機電界発光素子。
【００１３】
【化３】
2006351715.tif 000004
【００１４】
（式中、Ｒ1〜Ｒ6のうち少なくとも１つ以上は置換基を表し、残りは水素原子を表す。Ｍはアルミニウム、ガリウム、又はインジウムを表す。Ｙは置換基を有していても良い芳香族基またはシリル基を表す。）
【発明の効果】
【００１５】
本発明によれば、発光特性、駆動耐久性がともに良好な有機電界発光素子の提供にある。
【発明を実施するための最良の形態】
【００１６】
［有機電界発光素子］
以下、本発明の有機電界発光素子（以下、適宜「有機ＥＬ素子」と称する場合がある。）について詳細に説明する。
本発明の有機電界発光素子は、一対の電極間に少なくとも発光層と該発光層の陰極側に隣接する電子注入促進層とを有する有機電界発光素子であって、該発光層が発光材料を含有し、かつ該電子注入促進層が電子輸送材料を含有し、かつ該電子注入促進層の膜厚が３ｎｍ以下であり、かつ該電子輸送材料の電子親和力が該発光材料の電子親和力以上であることを特徴とする。
本発明の有機電界発光素子は、上記構成としたことにより、発光効率を向上させ、同時に駆動耐久性に優れた効果を奏することができる。
【００１７】
本発明の発光素子が駆動耐久性及び発光特性（発光効率）において優れた効果を奏することについては、以下のようなメカニズムにより機能しているものと推測している。
本発明における電子注入促進層においては、含有する電子輸送材料が発光層への電子の注入を向上させることによって発光層中でのキャリアバランスを向上させ発光効率を向上させる機能を持つ。含有する電子輸送材料の電子親和力を該発光材料の電子親和力以上とすることにより電子注入を促進させ、このために発光効率が向上する。ただし、電子注入促進層を厚くすると含有する電子輸送材料にホールが注入されて分解しやすくなる。一般に、発光層に隣接して電子輸送材料からなる厚い層を形成すると正孔阻止層として機能し、発光層からのホールの漏れを阻止することによって発光効率を向上させることができる。しかし、含有する電子輸送材料にホールが注入されることによって分解しやすくなるために素子の耐久性は低い。これは一般に電子輸送材料はホールの注入に対して耐性が弱いからである。
本発明においては、電子注入促進層の膜厚を３ｎｍ以下とすることにより、該電子輸送材料の分解が防がれて素子耐久性が向上する。これは電子注入促進層が厳密には膜状態ではなく島状になっているため、該電子輸送材料にホールが注入されにくくなっている。即ち、島状構造であると発光層から漏れるホールは電子注入促進層には入らず隣接する次の層に通過するため該電子輸送材料の劣化が防がれると考えられる。
尚、本発明における膜厚は、平均膜厚を指す。それぞれの材料の５０〜２００ｎｍ程度の膜厚の単膜を成膜してその膜厚を段差計あるいは光学式膜厚系等の手段で測定しておき、素子作成時にはその換算値から成膜膜厚を設定する。
また、本発明においては発光材料として燐光発光材料を適用することにより特に大きな効果が得られる。燐光発光素子は蛍光発光素子と比べて原理的に４倍の発光効率が得られるため、高効率化のためには重要な技術である。燐光発光素子においては励起子寿命が長いために発光層中におけるキャリアバランスのずれが発光効率に大きく影響するが、本発明によってこのキャリアバランスを向上させることが可能となる。
【００１８】
本発明における電子親和力は、単層膜の吸収スペクトルの長波端からバンドギャップを算出し、これと別に測定したイオン化ポテンシャル（Ｉｐ）の値から電子親和力を求め、この値で規定する。
該イオン化ポテンシャルは紫外線光電子分析装置ＡＣ−１（理研計器社）を用いて室温・大気下で測定した値で規定する。ＡＣ−１の測定原理については、安達千波矢等著「有機薄膜仕事関数データ集」シーエムシー出版社２００４年発行に記載されている。
該イオン化ポテンシャルが６．２ｅＶを超える材料については、測定範囲の問題からＵＳＰ（真空紫外光電子分光）法を用いる。
【００１９】
次に、本発明の有機電界発光素子における構成について説明する。
本発明の発光素子は一対の陰極と陽極を有し、両電極の間に少なくとも発光層と、該発光層の陰極側に隣接する電子注入促進層から構成される。前記陰極及び陽極は基板上に形成されることが好ましい。更に該発光層と陽極との間、及び電子注入促進層と陰極との間には他の有機化合物層を有していてもよい。発光素子の性質上、陽極及び陰極のうち少なくとも一方の電極は、透明であることが好ましい。通常の場合、陽極が透明である。
本発明における有機電界発光素子の積層の態様としては、陽極側から、正孔輸送層、発光層、電子注入促進層の順に積層されている態様が好ましい。更に、正孔輸送層と発光層との間には、電荷ブロック層等を有していてもよい。
本発明において、一対の電極間に有する発光層を含む前記各層は、総称して「有機化合物層」ともいう。
次に、本発明を構成する要素について、詳細に説明する。
【００２０】
＜基板＞
本発明で使用することができる基板としては、発光層から発せられる光を散乱又は減衰させない基板であることが好ましい。その具体例としては、ジルコニア安定化イットリウム（ＹＳＺ）、ガラス等の無機材料、ポリエチレンテレフタレート、ポリブチレンフタレート、ポリエチレンナフタレート等のポリエステル、ポリスチレン、ポリカーボネート、ポリエーテルスルホン、ポリアリレート、ポリイミド、ポリシクロオレフィン、ノルボルネン樹脂、ポリ（クロロトリフルオロエチレン）等の有機材料が挙げられる。
【００２１】
例えば、基板としてガラスを用いる場合、その材質については、ガラスからの溶出イオンを少なくするため、無アルカリガラスを用いることが好ましい。また、ソーダライムガラスを用いる場合には、シリカなどのバリアコートを施したものを使用することが好ましい。有機材料の場合には、耐熱性、寸法安定性、耐溶剤性、電気絶縁性、及び加工性に優れていることが好ましい。
基板の形状、構造、大きさ等については、特に制限はなく、発光素子の用途、目的等に応じて適宜選択することができる。一般的には、基板の形状としては、板状であることが好ましい。基板の構造としては、単層構造であってもよいし、積層構造であってもよく、また、単一部材で形成されていてもよいし、２以上の部材で形成されていてもよい。
基板は、無色透明であっても、有色透明であってもよいが、発光層から発せられる光を散乱又は減衰等させることがない点で、無色透明であることが好ましい。
基板には、その表面又は裏面に透湿防止層（ガスバリア層）を設けることができる。
透湿防止層（ガスバリア層）の材料としては、窒化珪素、酸化珪素などの無機物が好適に用いられる。透湿防止層（ガスバリア層）は、例えば、高周波スパッタリング法などにより形成することができる。
熱可塑性基板を用いる場合には、更に必要に応じて、ハードコート層、アンダーコート層などを設けてもよい。
【００２２】
＜陽極＞
陽極は、通常、前記有機化合物層に正孔を供給する電極としての機能を有していればよく、その形状、構造、大きさ等については特に制限はなく、発光素子の用途、目的に応じて、公知の電極材料の中から適宜選択することができる。前述のごとく、陽極は、通常透明陽極として設けられる。
【００２３】
陽極の材料としては、例えば、金属、合金、金属酸化物、導電性化合物、又はこれらの混合物が好適に挙げられ、仕事関数が４．０ｅＶ以上の材料が好ましい。陽極材料の具体例としては、アンチモンやフッ素等をドープした酸化錫（ＡＴＯ、ＦＴＯ）、酸化錫、酸化亜鉛、酸化インジウム、酸化インジウム錫（ＩＴＯ）、酸化亜鉛インジウム（ＩＺＯ）等の導電性金属酸化物、金、銀、クロム、ニッケル等の金属、さらにこれらの金属と導電性金属酸化物との混合物又は積層物、ヨウ化銅、硫化銅などの無機導電性物質、ポリアニリン、ポリチオフェン、ポリピロールなどの有機導電性材料、及びこれらとＩＴＯとの積層物などが挙げられる。この中で好ましいのは、導電性金属酸化物であり、特に、生産性、高導電性、透明性等の点からはＩＴＯが好ましい。
【００２４】
陽極は、例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、陽極を構成する材料との適性を考慮して適宜選択した方法に従って、前記基板上に形成することができる。例えば、陽極の材料として、ＩＴＯを選択する場合には、陽極の形成は、直流又は高周波スパッタ法、真空蒸着法、イオンプレーティング法等に従って行うことができる。
本発明の有機電界発光素子において、陽極の形成位置としては特に制限はなく、発光素子の用途、目的に応じて適宜選択することができるが、前記基板上に形成されるのが好ましい。この場合、陽極は、基板における一方の表面の全部に形成されていてもよく、その一部に形成されていてもよい。
なお、陽極を形成する際のパターニングとしては、フォトリソグラフィーなどによる化学的エッチングによって行ってもよいし、レーザーなどによる物理的エッチングによって行ってもよく、また、マスクを重ねて真空蒸着やスパッタ等をして行ってもよいし、リフトオフ法や印刷法によって行ってもよい。
陽極の厚みとしては、陽極を構成する材料により適宜選択することができ、一概に規定することはできないが、通常、１０ｎｍ〜５０μｍ程度であり、５０ｎｍ〜２０μｍが好ましい。
【００２５】
陽極の抵抗値としては、１０3Ω／□以下が好ましく、１０2Ω／□以下がより好ましい。陽極が透明である場合は、無色透明であっても、有色透明であってもよい。透明陽極側から発光を取り出すためには、その透過率としては、６０％以上が好ましく、７０％以上がより好ましい。
なお、透明陽極については、沢田豊監修「透明導電膜の新展開」シーエムシー刊（１９９９）に詳述があり、ここに記載される事項を本発明に適用することができる。耐熱性の低いプラスティック基材を用いる場合は、ＩＴＯ又はＩＺＯを使用し、１５０℃以下の低温で成膜した透明陽極が好ましい。
【００２６】
＜陰極＞
陰極は、通常、前記有機化合物層に電子を注入する電極としての機能を有していればよく、その形状、構造、大きさ等については特に制限はなく、発光素子の用途、目的に応じて、公知の電極材料の中から適宜選択することができる。
陰極を構成する材料としては、例えば、金属、合金、金属酸化物、電気伝導性化合物、これらの混合物などが挙げられ、仕事関数が４．５ｅＶ以下のものが好ましい。具体例としてはアルカリ金属（たとえば、Ｌｉ、Ｎａ、Ｋ、Ｃｓ等）、アルカリ土類金属（たとえばＭｇ、Ｃａ等）、金、銀、鉛、アルミニウム、ナトリウム−カリウム合金、リチウム−アルミニウム合金、マグネシウム−銀合金、インジウム、イッテルビウム等の希土類金属、などが挙げられる。これらは、１種単独で使用してもよいが、安定性と電子注入性とを両立させる観点からは、２種以上を好適に併用することができる。
これらの中でも、陰極を構成する材料としては、電子注入性の点で、アルカリ金属やアルカリ土類金属が好ましく、保存安定性に優れる点で、アルミニウムを主体とする材料が好ましい。
アルミニウムを主体とする材料とは、アルミニウム単独、アルミニウムと０．０１〜１０質量％のアルカリ金属又はアルカリ土類金属との合金若しくはこれらの混合物（例えば、リチウム−アルミニウム合金、マグネシウム−アルミニウム合金など）をいう。
なお、陰極の材料については、特開平２−１５５９５号公報、特開平５−１２１１７２号公報に詳述されており、これらの公報に記載の材料は、本発明においても適用することができる。
【００２７】
陰極の形成方法については、特に制限はなく、公知の方法に従って行うことができる。例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、前記した陰極を構成する材料との適性を考慮して適宜選択した方法に従って形成することができる。例えば、陰極の材料として、金属等を選択する場合には、その１種又は２種以上を同時又は順次にスパッタ法等に従って行うことができる。
陰極を形成するに際してのパターニングは、フォトリソグラフィーなどによる化学的エッチングによって行ってもよいし、レーザーなどによる物理的エッチングによって行ってもよく、マスクを重ねて真空蒸着やスパッタ等をして行ってもよいし、リフトオフ法や印刷法によって行ってもよい。
本発明において、陰極形成位置は特に制限はなく、有機化合物層上の全部に形成されていてもよく、その一部に形成されていてもよい。
また、陰極と前記有機化合物層との間に、アルカリ金属又はアルカリ土類金属のフッ化物、酸化物等による誘電体層を０．１〜５ｎｍの厚みで挿入してもよい。この誘電体層は、一種の電子注入層と見ることもできる。誘電体層は、例えば、真空蒸着法、スパッタリング法、イオンプレーティング法等により形成することができる。
【００２８】
陰極の厚みは、陰極を構成する材料により適宜選択することができ、一概に規定することはできないが、通常１０ｎｍ〜５μｍ程度であり、５０ｎｍ〜１μｍが好ましい。
また、陰極は、透明であってもよいし、不透明であってもよい。なお、透明な陰極は、陰極の材料を１〜１０ｎｍの厚さに薄く成膜し、更にＩＴＯやＩＺＯ等の透明な導電性材料を積層することにより形成することができる。
【００２９】
＜有機化合物層＞
本発明の有機電界発光素子は、前記発光層、該発光層の陰極側に隣接する電子注入促進層を有するが、前述の通りその他の層を含んでもよい。
該前述のその他の層としては、正孔輸送層、電子輸送層、電荷ブロック層、正孔注入層、電子注入層等の各層が挙げられる。
これらの層の詳細については後述する。
【００３０】
−有機化合物層の形成−
本発明の有機電界発光素子における有機化合物層を構成する各層は、蒸着法やスパッタ法等の乾式製膜法、転写法、印刷法等いずれによっても好適に形成することができる。
【００３１】
−発光層−
発光層は、電界印加時に、陽極、正孔注入層、又は正孔輸送層から正孔を受け取り、陰極、電子注入層、又は電子輸送層から電子を受け取り、正孔と電子の再結合の場を提供して発光させる機能を有する層である。
本発明における発光層は発光材料を含有するが、ホスト材料と該発光材料をドーパントとして含有することが好ましく、該発光材料は燐光発光材料であることがより好ましい。
該ホスト材料としては、特に限定されるものではないが、電荷輸送材料であることが好ましい。
また、発光層は１層であっても２層以上であってもよい。
発光層に含有される燐光発光材料は、一般に、遷移金属原子又はランタノイド原子を含む錯体である。
遷移金属原子としては、特に限定されないが、好ましくは、ルテニウム、ロジウム、パラジウム、タングステン、レニウム、オスミウム、イリジウム、及び白金が挙げられ、より好ましくは、レニウム、イリジウム、及び白金である。
ランタノイド原子としては、ランタン、セリウム、プラセオジム、ネオジム、サマリウム、ユーロピウム、ガドリニウム、テルビウム、ジスプロシウム、ホルミウム、エルビウム、ツリウム、イッテルビウム、ルテシウムが挙げられる。これらのランタノイド原子の中でも、ネオジム、ユーロピウム、及びガドリニウムが好ましい。
錯体の配位子としては、例えば、Ｇ．Ｗｉｌｋｉｎｓｏｎ等著，Ｃｏｍｐｒｅｈｅｎｓｉｖｅ  Ｃｏｏｒｄｉｎａｔｉｏｎ  Ｃｈｅｍｉｓｔｒｙ，  Ｐｅｒｇａｍｏｎ  Ｐｒｅｓｓ社１９８７年発行、Ｈ．Ｙｅｒｓｉｎ著，「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄｓ」  Ｓｐｒｉｎｇｅｒ−Ｖｅｒｌａｇ社１９８７年発行、山本明夫著「有機金属化学−基礎と応用−」裳華房社１９８２年発行等に記載の配位子などが挙げられる。
【００３２】
具体的な配位子としては、好ましくは、ハロゲン配位子（好ましくは塩素配位子）、含窒素ヘテロ環配位子（例えば、フェニルピリジン、ベンゾキノリン、キノリノール、ビピリジル、フェナントロリンなど）、ジケトン配位子（例えば、アセチルアセトンなど）、カルボン酸配位子（例えば、酢酸配位子など）、一酸化炭素配位子、イソニトリル配位子、シアノ配位子であり、より好ましくは、含窒素ヘテロ環配位子である。上記錯体は、化合物中に遷移金属原子を一つ有してもよいし、また、２つ以上有するいわゆる複核錯体であってもよい。異種の金属原子を同時に含有していてもよい。
燐光発光材料は、発光層中に、０．１〜２０質量％含有されることが好ましく、０．５〜１０質量％含有されることがより好ましい。
【００３３】
また、本発明における発光層に含有することができるホスト材料としては、例えば、カルバゾール骨格を有するもの、ジアリールアミン骨格を有するもの、ピリジン骨格を有するもの、ピラジン骨格を有するもの、トリアジン骨格を有するもの及びアリールシラン骨格を有するもの等が挙げられ、特に限定するものではないが、中でもカルバゾール骨格を有するものが好ましい。
ホスト材料のＴ1（最低多重項励起状態のエネルギーレベル）は、ドーパント材料のＴ1レベルより大きいことが好ましい。なお、ホスト材料とドーパント材料とを共蒸着することによって、ドーパント材料がホスト材料にドープされた発光層を好適に形成することができる。
【００３４】
発光層の厚さは、特に限定されるものではないが、通常、１ｎｍ〜５００ｎｍであるのが好ましく、５ｎｍ〜２００ｎｍであるのがより好ましく、１０ｎｍ〜１００ｎｍであるのが更に好ましい。
ホスト材料は、発光層中に、５０〜９９．９質量％含有されることが好ましく、７０〜９９．９質量％含有されることがより好ましい。
【００３５】
−電子注入促進層−
電子注入促進層は、陰極側から発光層への電子注入を促進する機能を有する層である。本発明においては、発光層と陰極側で隣接する有機化合物層として、電子注入促進層を設ける。
該電子注入促進層に含有される電子輸送材料の電子親和力は、発光材料の電子親和力以上である必要があり、発光層に効率良く電子を注入するという観点から、発光層がホスト材料を含有する場合、電子輸送材料の電子親和力は、該ホスト材料の電子親和力以上であることが好ましい。
電子輸送材料の電子親和力は、中でも、２．７ｅＶ以上であることが好ましく、２．７ｅＶ以上４．１ｅＶ以下がより好ましく、２．９ｅＶ以上３．９ｅＶ以下がさらに好ましく、３．２ｅＶ以上３．９ｅＶ以下が特に好ましい。
該電子注入促進層の膜厚は、３ｎｍ以下が必須であるが、０．１〜２ｎｍがより好ましく、０．１ｎｍ〜１ｎｍが更に好ましく、０．２〜０．８ｎｍが特に好ましい。
【００３６】
前記電子輸送材料としては、窒素原子を３個以上含有する材料であることが好ましい。
前記電子輸送材料としては、例えば、アゾール類（例えば、オキサゾール、オキサジアゾール、イミダゾール、トリアゾール、チアゾール、チアジアゾール、及び、その誘導体（縮合体も含む）等が挙げられる。）、アジン類（例えば、ピリジン、ピリミジン、トリアジン、及び、その誘導体（縮合体も含む）等が挙げられる。）、有機シラン類（例えば、シロール、アリール置換シラン、及び、その誘導体（縮合体も含む）等が挙げられる。）、フッ素置換芳香族炭価水素環類、８−キノリノールの金属錯体やメタルフタロシアニン、ベンゾオキサゾールやベンゾチアゾールを配位子とする金属錯体に代表される各種金属錯体、及びそれらの誘導体等が挙げられる。
【００３７】
本発明で用いる電子輸送材料として好ましくは、アゾール化合物、アジン化合物であり、より好ましくは下記一般式（Ａ−１）または（Ｂ−１）で表される化合物である。
【００３８】
【化４】
2006351715.tif 000005
【００３９】
一般式（Ａ−１）中、ＺA1は含窒素ヘテロ環の形成に必要な原子群を表す。ＬA1は連結基を表す。ｎA1は２以上の整数を表す。
【００４０】
【化５】
2006351715.tif 000006
【００４１】
一般式（Ｂ−１）中、ＺB1は芳香族炭化水素環またはヘテロ環の形成に必要な原子群を表す。ＬB1は連結基を表す。ｎB1は２以上の整数を表す。
【００４２】
次に、一般式（Ａ−１）で表される化合物について説明する。
一般式（Ａ−１）におけるＬA1は、連結基を表す。ＬA1で表される連結基としては、好ましくは、単結合の他、炭素原子、ケイ素原子、窒素原子、リン原子、硫黄原子、酸素原子、ホウ素原子、ゲルマニウム原子等で形成される連結基であり、より好ましくは単結合、炭素原子、ケイ素原子、ホウ素原子、酸素原子、硫黄原子、ゲルマニウム原子、芳香族炭化水素環、芳香族ヘテロ環であり、さらに好ましくは炭素原子、ケイ素原子、芳香族炭化水素環、芳香族ヘテロ環であり、さらに好ましくは、二価以上の芳香族炭化水素環、二価以上の芳香族ヘテロ環、炭素原子であり、さらに好ましくは、二価以上の芳香族炭化水素環、二価以上の芳香族ヘテロ環であり、特に好ましくは１，３，５−ベンゼントリイル基、１，２，５，６−ベンゼンテトライル基、１，２，３，４，５，６−ベンゼンヘキサイル基、２，２’−ジメチル−４，４’−ビフェニレン基、２，４，６−ピリジントリイル基、２，３，４，５，６−ピリジンペンタイル基、２，４，６−ピリミジントリイル基、２，４，６−トリアジントリイル基、２，３，４，５−チオフェンテトライル基である。ＬA1で表される連結基の具体例としては以下のものが挙げられる。
【００４３】
【化６】
2006351715.tif 000007
【００４４】
【化７】
2006351715.tif 000008
【００４５】
【化８】
2006351715.tif 000009
【００４６】
ＬA1は置換基を有していてもよく、置換基としては例えば、アルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、
【００４７】
アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシル基（好ましくは炭素数１〜３０、より好ましくは炭素数１〜２０、特に好ましくは炭素数１〜１２であり、例えばアセチル、ベンゾイル、ホルミル、ピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、
【００４８】
アリールオキシカルボニル基（好ましくは炭素数７〜３０、より好ましくは炭素数７〜２０、特に好ましくは炭素数７〜１２であり、例えばフェニルオキシカルボニルなどが挙げられる。）、アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、
【００４９】
スルファモイル基（好ましくは炭素数０〜３０、より好ましくは炭素数０〜２０、特に好ましくは炭素数０〜１２であり、例えばスルファモイル、メチルスメチルスルファモイル、ジメチルスルファモイル、フェニルスルファモイルなどが挙げられる。）、カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、２−ベンズチアゾリルチオなどが挙げられる。）、スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、
【００５０】
ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子であり、具体的にはイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）などが挙げられる。
【００５１】
これらの置換基は更に置換されてもよい。置換基として好ましくは、アルキル基、アリール基、ヘテロ環基、ハロゲン原子、シリル基であり、より好ましくはアルキル基、アリール基、ヘテロ環基、ハロゲン原子であり、さらに好ましくはアルキル基、アリール基、芳香族ヘテロ環基、フッ素原子である。
【００５２】
一般式（Ａ−１）中、ＺA1は含窒素ヘテロ環を形成するに必要な原子群を表し、ＺA1を含む含窒素ヘテロ環は単環であっても二環以上の環が縮合した縮環であっても良い。ＺA1を含む含窒素ヘテロ環として好ましくは、５〜８員の含窒素ヘテロ環であり、より好ましくは５〜７員の含窒素ヘテロ環であり、更に好ましくは５又は６員の含窒素芳香族ヘテロ環であり、特に好ましくは５員の芳香族ヘテロ環である。ＬA1に連結する複数の、ＺA1を含む含窒素ヘテロ環は、同一でも異なっていてもよい。
【００５３】
ＺA1を含む含窒素ヘテロ環の具体例としては、例えばピロール環、インドール環、オキサゾール環、オキサジアゾール環、チアゾール環、チアザイゾール環、アザインドール環、カルバゾール環、カルボリン環（ノルハルマン環）、イミダゾール環、ベンゾイミダゾール環、イミダゾピリジン環、プリン環、ピラゾ−ル環、インダゾール環、アザインダゾール環、トリアゾール環、テトラゾール環、アゼピン環、イミノスチルベン環（ジベンゾアゼピン環）、トリベンゾアゼピン環、フェノチアジン環、フェノキサジン環等が挙げられ、好ましくはオキサジアゾール環、トリアゾール環、イミダゾール環、ベンゾイミダゾール環、イミダゾピリジン環であり、より好ましくはベンゾイミダゾール環、イミダゾピリジン環である。
ＺA1は可能であればさらに他の環と縮合環を形成してもよく、また置換基を有していても良い。ＺA1の置換基としては、例えば一般式（Ａ−１）におけるＬA1の置換基として挙げたものが適用でき、好ましい範囲も同様である。
ｎA1は２以上の整数を表し、好ましくは２〜８、より好ましくは２〜６を表す。
【００５４】
次に、前記一般式（Ｂ−１）で表される化合物について説明する。
一般式（Ｂ−１）におけるＬB1は、連結基を表す。ＬB1で表される連結基としては、一般式（Ａ−１）における連結基ＬA1の具体例として挙げたものが適用でき、ＬB1として好ましくは、単結合、二価以上の芳香族炭化水素環、二価以上の芳香族ヘテロ環、炭素原子、窒素原子、ケイ素原子であり、より好ましくは、二価以上の芳香族炭化水素環、二価以上の芳香族ヘテロ環であり、さらに好ましくは１，３，５−ベンゼントリイル基、１，２，５，６−ベンゼンテトライル基、１，２，３，４，５，６−ベンゼンヘキサイル基、２，２’−ジメチル−４，４’−ビフェニレン基、２，４，６−ピリジントリイル基、２，３，４，５，６−ピリジンペンタイル基、２，４，６−ピリミジントリイル基、２，４，６−トリアジントリイル基、２，３，４，５−チオフェンテトライル基、炭素原子、窒素原子、ケイ素原子である。
ＬB1はさらに置換基を有していてもよく、置換基としては例えば一般式（Ａ−１）におけるＬA1の置換基として挙げたものが適用でき、好ましい範囲も同様である。
【００５５】
ＺB1は芳香族炭化水素環または芳香族ヘテロ環を形成するに必要な原子群を表し、ＺB1を含む芳香族炭化水素環、芳香族ヘテロ環は単環であっても二環以上の環が縮合した縮環であっても良い。ＬB1に連結する複数の、ＺB1を含む芳香族炭化水素環または芳香族ヘテロ環は、同一でも異なっていてもよい。
ＺB1を含む芳香族炭化水素環は、好ましくは炭素数６〜３０、より好ましくは炭素数６〜２０、特に好ましくは炭素数６〜１２であり、例えばベンゼン環、ナフタレン環、アントラセン環、フェナントレン環、ピレン環、トリフェニレン環などが挙げられ、好ましくはベンゼン環、ナフタレン環、フェナントレン環、トリフェニレン環である。
【００５６】
ＺB1を含む芳香族ヘテロ環は、単環または二環以上の環が縮合した縮合環のヘテロ環であり、好ましくは炭素数１〜２０、より好ましくは炭素数２〜１２、さらに好ましくは炭素数２〜１０の芳香族ヘテロ環である。ヘテロ環として好ましくは、窒素原子、酸素原子、硫黄原子の少なくとも一つを含む芳香族ヘテロ環である。
【００５７】
ＺB1を含むヘテロ環の具体例としては、例えばピリジン環、キノリン環、イソキノリン環、アクリジン環、フェナントリジン環、プテリジン環、ピラジン環、キノキサリン環、ピリミジン環、キナゾリン環、ピリダジン環、シンノリン環、フタラジン環、トリアジン環、オキサゾール環、ベンゾオキサゾール環、チアゾール環、ベンゾチアゾール環、イミダゾール環、ベンゾイミダゾール環、ピラゾール環、インダゾール環、イソオキサゾール環、ベンゾイソオキサゾール環、イソチアゾール環、ベンゾイソチアゾール環、オキサジアゾール環、チアジアゾール環、トリアゾール環、テトラゾール環、フラン環、ベンゾフラン環、チオフェン環、ベンゾチオフェン環、ピロール環、インドール環、イミダゾピリジン環、カルバゾール環、フェナントロリン環等が挙げられ、好ましくはピリジン環、キノリン環、イソキノリン環、アクリジン環、フェナントリジン環、ピラジン環、キノキサリン環、ピリミジン環、キナゾリン環、ピリダジン環、フタラジン環、トリアジン環、イミダゾール環、ベンゾイミダゾール環、ピラゾール環、インダゾール環、オキサジアゾール環、トリアゾール環、イミダゾピリジン環、カルバゾール環、フェナントロリン環であり、より好ましくはピリジン環、キノリン環、イソキノリン環、ピラジン環、キノキサリン環、ピリミジン環、キナゾリン環、ピリダジン環、フタラジン環、トリアジン環、イミダゾール環、ベンゾイミダゾール環、オキサジアゾール環、トリアゾール環、イミダゾピリジン環、フェナントロリン環であり、更に好ましくはベンゾイミダゾール環、オキサジアゾール環、トリアゾール環、イミダゾピリジン環、フェナントロリン環であり、特に好ましくはベンゾイミダゾール環、イミダゾピリジン環である。
ＺB1を含む芳香族炭化水素環、芳香族ヘテロ環はさらに他の環と縮合環を形成してもよく、また置換基を有していても良い。置換基としては、例えば一般式（Ａ−１）におけるＬA1の置換基として挙げたものが適用でき、好ましい範囲も同様である。
ｎB1は２以上の整数を表し、好ましくは２〜８、より好ましくは２〜６を表す。
【００５８】
本発明における化合物、一般式（Ａ−１）及び一般式（Ｂ−１）は低分子化合物であっても良く、また、オリゴマー化合物、ポリマー化合物（重量平均分子量（ポリスチレン換算）は好ましくは１０００〜５００００００、より好ましくは２０００〜１００００００、さらに好ましくは３０００〜１０００００である。）であっても良いが、本発明における化合物は低分子化合物が好ましい。
以下に、本発明における前記一般式（Ａ−１）及び一般式（Ｂ−１）の具体例を列挙するが、本発明はこれらの化合物に限定されることはない。
【００５９】
【化９】
2006351715.tif 000010
【００６０】
【化１０】
2006351715.tif 000011
【００６１】
【化１１】
2006351715.tif 000012
【００６２】
【化１２】
2006351715.tif 000013
【００６３】
【化１３】
2006351715.tif 000014
【００６４】
【化１４】
2006351715.tif 000015
【００６５】
【化１５】
2006351715.tif 000016
【００６６】
【化１６】
2006351715.tif 000017
【００６７】
【化１７】
2006351715.tif 000018
【００６８】
【化１８】
2006351715.tif 000019
【００６９】
【化１９】
2006351715.tif 000020
【００７０】
本発明における電子注入促進層に用いる前記電子輸送材料は、単独で用いても、複数種を併用してもよい。
本発明における電子注入促進層の好ましい形態の一つは、前記電子輸送材料のみから構成されることであるが、さらに別の材料を含有することも可能である。
電子注入促進層中に、前記電子輸送材料は、５０〜９９．９質量％含有することが好ましく、７０〜９９．９質量％含有することがより好ましく、８０〜９９．９質量％含有することがさらに好ましく、１００質量％含有することが最も好ましい。
【００７１】
−正孔注入層、正孔輸送層−
正孔注入層、正孔輸送層は、陽極又は陽極側から正孔を受け取り陰極側に輸送する機能を有する層である。発光層の陽極側に正孔輸送層を設けることによりホールの輸送を促進することが可能である。また、正孔輸送層よりも陽極側にさらに正孔注入層を設けることによって陽極からのホールの注入を促進することが可能である。
【００７２】
正孔注入層、正孔輸送層は、具体的には、カルバゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、ポルフィリン系化合物、有機シラン誘導体、カーボン、等を含有する層であることが好ましい。
【００７３】
正孔注入層、正孔輸送層の厚さは、駆動電圧を下げるという観点から、各々５０ｎｍ以下であることが好ましい。
正孔輸送層の厚さとしては、５〜５０ｎｍであることが好ましく、１０〜４０ｍであることが更に好ましい。また、正孔注入層の厚さとしては、０．５〜５０ｎｍであることが好ましく、１〜４０ｎｍであることが更に好ましい。
正孔注入層、正孔輸送層は、上述した材料の１種又は２種以上からなる単層構造であってもよいし、同一組成又は異種組成の複数層からなる多層構造であってもよい。
【００７４】
−電子注入層、電子輸送層−
電子注入層、電子輸送層は、陰極又は陰極側から電子を受け取り陽極側に輸送する機能を有する層である。発光層の陰極側に電子輸送層を設けることにより電子の輸送を促進することが可能である。また、電子輸送層よりも陰極側にさらに電子注入層を設けることによって陰極からの電子の注入を促進することが可能である。
【００７５】
電子注入層、電子輸送層は、具体的には、トリアゾール誘導体、オキサゾール誘導体、オキサジアゾール誘導体、イミダゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、有機シラン誘導体、等を含有する層であることが好ましい。
【００７６】
電子注入層、電子輸送層の厚さは、駆動電圧を下げるという観点から、各々５０ｎｍ以下であることが好ましい。
電子輸送層、電子輸送層の厚さとしては、５〜５０ｎｍであることが好ましく、１０〜５０ｎｍであることが更に好ましい。
電子注入層、電子輸送層は、上述した材料の１種又は２種以上を含む単層構造であってもよいし、同一組成又は異種組成の複数層を含む多層構造であってもよい。
該電子注入促進層の陰極側に隣接して下記一般式（Ｃ）で示される化合物を含む電子輸送層を設けることが好ましい。
【００７７】
【化２０】
2006351715.tif 000021
【００７８】
一般式（Ｃ）中、Ｒ1〜Ｒ6のうち少なくとも１つ以上は置換基を表し、残りは水素原子を表す。Ｍはアルミニウムまたはガリウムまたはインジウムを表す。Ｙは置換基を有していても良い芳香族基またはシリル基を表す。
【００７９】
Ｙで表されるシリル基として好ましくは、アルキルシリル基（好ましくは炭素数３〜４０、より好ましくは炭素数３〜３０、特に好ましくは炭素数３〜２４のアルキルシリル基であり、例えばトリメチルシリル、ジメチル−ｔｅｒｔ−ブチルシリルなどが挙げられる。）、アリールシリル基（好ましくは炭素数１８〜６０、より好ましくは炭素数１８〜５０、特に好ましくは炭素数１８〜４０のアリールシリル基であり、例えばトリフェニルシリル、ジフェニル−１−ナフチルシリル、ジフェニル−２−ナフチルシリルなどが挙げられる。）、アルキルアリールシリル基（好ましくは炭素数１５〜６０、より好ましくは炭素数１５〜５０、特に好ましくは炭素数１５〜４０のアルキルアリールシリル基であり、例えばジメチルフェニルシリル、ジフェニルメチルシリル、ジフェニル−１−ナフチルシリル、ジフェニル−２−ナフチルシリルなどが挙げられる。）、芳香族ヘテロ環置換シリル基（好ましくは、炭素数３〜６０、より好ましくは炭素数３〜５０、特に好ましくは炭素数３〜４０の芳香族ヘテロ環置換シリル基であり、例えばトリピリジルシリル、ジフェニルピリジルシリルなどが挙げられる。）であり、より好ましくは、アリールシリル基であり、更に好ましくは炭素数１８〜６０の特に好ましくは置換基を有してもよりトリフェニルシリル基である。
【００８０】
Ｙで表される芳香族基は、芳香族炭化水素基、芳香族ヘテロ環基のいずれでも良い。Ｙで表される芳香族炭化水素基として好ましくは炭素数６〜３０、より好ましくは炭素数６〜２０、特に好ましくは炭素数６〜１２であり、例えばフェニル、４−メチル−フェニル、４−シアノ−フェニル、１−ナフチル、２−ナフチル、１−アントラニル、１−フェナントリル、１−ピレニルなどが挙げられる。
【００８１】
Ｙで表される芳香族ヘテロ環基として好ましくは炭素数１〜３０、より好ましくは炭素数１〜２０、特に好ましくは炭素数１〜１２の芳香族ヘテロ環基であり、ヘテロ原子としては、例えば窒素原子、酸素原子、硫黄原子などが挙げられる。Ｙで表される芳香族ヘテロ環基の具体例としては例えばイミダゾリル、ピリジル、キノリル、キノキサリル、フリル、チエニル、ピラゾリル、ベンズオキサゾリル、ベンズイミダゾリル、ベンズチアゾリル、カルバゾリル基、アゼピニル基などが挙げられる。
【００８２】
Ｙで表されるシリル基、芳香族基は置換基を有してもよく、置換基としては例えばアルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、
【００８３】
アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、
【００８４】
アシル基（好ましくは炭素数１〜３０、より好ましくは炭素数１〜２０、特に好ましくは炭素数１〜１２であり、例えばアセチル、ベンゾイル、ホルミル、ピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、
【００８５】
アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。）、
【００８６】
カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、２−ベンズチアゾリルチオなどが挙げられる。）、
【００８７】
スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、
【００８８】
シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子、具体的には例えばイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）などが挙げられる。これらの置換基は更に置換されてもよい。また、置換基同士で連結して環を形成してもよい。
【００８９】
Ｙとして好ましくは芳香族基であり、より好ましくは芳香族炭化水素基であり、さらに好ましくは、置換基を有しても良いフェニル基またはナフチル基である。
【００９０】
以下に、本発明における前記一般式（Ｃ）の具体例を列挙するが、本発明はこれらの化合物に限定されることはない。
【００９１】
【化２１】
2006351715.tif 000022
【００９２】
＜保護層＞
本発明において、有機ＥＬ素子全体は、保護層によって保護されていてもよい。
保護層に含まれる材料としては、水分や酸素等の素子劣化を促進するものが素子内に入ることを抑止する機能を有しているものであればよい。
その具体例としては、Ｉｎ、Ｓｎ、Ｐｂ、Ａｕ、Ｃｕ、Ａｇ、Ａｌ、Ｔｉ、Ｎｉ等の金属、ＭｇＯ、ＳｉＯ、ＳｉＯ2、Ａｌ2Ｏ3、ＧｅＯ、ＮｉＯ、ＣａＯ、ＢａＯ、Ｆｅ2Ｏ3、Ｙ2Ｏ3、ＴｉＯ2等の金属酸化物、ＳｉＮx、ＳｉＮxＯy等の金属窒化物、ＭｇＦ2、ＬｉＦ、ＡｌＦ3、ＣａＦ2等の金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質等が挙げられる。
【００９３】
保護層の形成方法については、特に限定はなく、例えば、真空蒸着法、スパッタリング法、反応性スパッタリング法、ＭＢＥ（分子線エピタキシ）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、印刷法、転写法を適用できる。
【００９４】
＜封止＞
さらに、本発明の有機電界発光素子は、封止容器を用いて素子全体を封止してもよい。
また、封止容器と発光素子の間の空間に水分吸収剤又は不活性液体を封入してもよい。水分吸収剤としては、特に限定されることはないが、例えば、酸化バリウム、酸化ナトリウム、酸化カリウム、酸化カルシウム、硫酸ナトリウム、硫酸カルシウム、硫酸マグネシウム、五酸化燐、塩化カルシウム、塩化マグネシウム、塩化銅、フッ化セシウム、フッ化ニオブ、臭化カルシウム、臭化バナジウム、モレキュラーシーブ、ゼオライト、酸化マグネシウム等を挙げることができる。不活性液体としては、特に限定されることはないが、例えば、パラフィン類、流動パラフィン類、パーフルオロアルカンやパーフルオロアミン、パーフルオロエーテル等のフッ素系溶剤、塩素系溶剤、シリコーンオイル類が挙げられる。
【００９５】
本発明の有機電界発光素子は、陽極と陰極との間に直流（必要に応じて交流成分を含んでもよい）電圧（通常２ボルト〜１５ボルト）、又は直流電流を印加することにより、発光を得ることができる。
【００９６】
本発明の有機電界発光素子の駆動方法については、特開平２−１４８６８７号、同６−３０１３５５号、同５−２９０８０号、同７−１３４５５８号、同８−２３４６８５号、同８−２４１０４７号の各公報、特許第２７８４６１５号、米国特許５８２８４２９号、同６０２３３０８号の各明細書、等に記載の駆動方法を適用することができる。
本発明における有機電界発光素子の駆動耐久性は、特定の輝度における輝度半減時間により測定することができる。例えば、ＫＥＩＴＨＬＥＹ製ソ−スメジャ−ユニット２４００型を用いて、直流電圧を有機ＥＬ素子に印加し発光させ、初期輝度２０００ｃｄ／ｍ2の条件で連続駆動試験をおこない、輝度が１０００ｃｄ／ｍ2になった時間を輝度半減時間Ｔ（１／２）として、該輝度半減時間を従来発光素子と比較することにより求めることができる。本発明においてはこの数値を用いた。
また、発光特性としての発光効率は、前記駆動耐久性の測定と同時に、輝度−電流−電圧特性を測定し、本発明における発光効率（ｃｄ／Ａ）とした。
【００９７】
本発明の有機ＥＬ素子は、表示素子、ディスプレイ、バックライト、電子写真、照明光源、記録光源、露光光源、読み取り光源、標識、看板、インテリア、光通信等に好適に利用できる。
【実施例】
【００９８】
以下に実施例を挙げて本発明を具体的に説明するが、本発明はこれにより限定されるものではない。
［比較例１］
０．５ｍｍ厚み、２．５ｃｍ角のガラス基板にＩｎ2Ｏ3含有率が９５質量％であるＩＴＯタ−ゲットを用いて、ＤＣマグネトロンスパッタ（条件：基材温度１００℃、酸素圧１×１０-3Ｐａ）により、透明陽極としてのＩＴＯ薄膜（厚み０．２μｍ）を形成した。ＩＴＯ薄膜の表面抵抗は１０Ω／□であった。
次に、前記透明陽極を形成した基板を洗浄容器に入れ、ＩＰＡ洗浄した後、これにＵＶ−オゾン処理を３０分おこなった。この透明陽極上に銅フタロシアニン（ＣｕＰＣ）を真空蒸着法にて、０．５ｎｍ／秒の速度で１０ｎｍの正孔注入層を設けた。
その上に、α−ＮＰＤ（（Ｎ，Ｎ’−ジ−α−ナフチル−Ｎ，Ｎ’−ジフェニル）−ベンジジン）を真空蒸着法にて０．５ｎｍ／秒の速度で３０ｎｍの正孔輸送層を設けた。  この上に発光層中のホスト材料としてＣＢＰ、発光層中の燐光発光材料としてＩｒ（ｐｐｙ）3を真空蒸着法にて１００／５の割合で共蒸着して、３０ｎｍの発光層を得た。
発光層の上に、ＢＡｌｑを真空蒸着法にて０．５ｎｍ／秒の速度で１０ｎｍ蒸着し、その上に、Ａｌｑ3を真空蒸着法にて０．２ｎｍ／秒の速度で蒸着して４０ｎｍの電子注入層を設けた。
さらに、この層上にパタ−ニングしたマスク（発光面積が２ｍｍ×２ｍｍとなるマスク）を設置し、フッ化リチウムを真空蒸着法にて１ｎｍ蒸着した。更に、この上にアルミニウムを真空蒸着法にて蒸着し０．１μｍの陰極を設けた。
得られた発光積層体をアルゴンガスで置換したグロ−ブボックス内に入れ、乾燥剤を設けたステンレス製の封止缶および紫外線硬化型の接着剤（ＸＮＲ５５１６ＨＶ、長瀬チバ製）を用いて封止し、比較の発光素子を得た。
銅フタロシアニンの蒸着から封止までの作業は、真空または窒素雰囲気下で行い、大気に暴露することなく素子作製を行った。
【００９９】
【化２２】
2006351715.tif 000023
【０１００】
［評価］
電子注入促進層の電子輸送材料、発光層の発光材料とホスト材料におけるそれぞれの電子親和力（Ｅａ）は、それぞれ単層膜（単独層）の吸収スペクトルの長波端からバンドギャップを算出し、この値と紫外線光電子分析装置ＡＣ−１（理研計器製）により測定したイオン化ポテンシャル（Ｉｐ）の値から電子親和力（Ｅａ）を算出した。その結果を下記表１に示す。
【０１０１】
また、上記により得られた発光素子を用いて、以下の方法で駆動耐久性及び発光効率を測定した。
−駆動耐久性試験−
発光素子を電流密度１０ｍＡ／ｃｍ2の条件で連続駆動試験をおこない、輝度が半減した時間を輝度半減時間Ｔ（１／２）とした。
−発光効率−
発光素子に電圧を印加して、この素子の輝度−電流−電圧特性を測定し、発光効率（ｃｄ／Ａ）を算出した。
【０１０２】
［比較例２］
比較例１において、発光層と電子輸送層との間に電子注入促進層として下記化合物ａを真空蒸着法にて０．０５ｎｍ／秒の速度で１０ｎｍ蒸着した以外は、比較例１と同様に行い比較の発光素子を得て、同様の評価試験を行った。結果を表１に示す。
【０１０３】
【化２３】
2006351715.tif 000024
【０１０４】
［比較例３］
比較例２の電子注入促進層において、化合物ａのかわりにα−ＮＰＤを真空蒸着法にて０．０５ｎｍ／秒の速度で１ｎｍ蒸着した以外は比較例２と同様に行い発光素子を得て、同様の評価試験を行った。結果を下記表１に示す。
【０１０５】
［実施例１］
比較例２において、電子注入促進層として化合物ａを真空蒸着法にて０．０２ｎｍ／秒の速度で１ｎｍ蒸着し、その上に電子輸送層を形成しないで、Ａｌｑ3を真空蒸着法にて０．２ｎｍ／秒の速度で蒸着して５０ｎｍの電子注入層を設けた以外は、比較例２と同様に行い本発明の発光素子を得て、同様の評価試験を行った。結果を下記表１に示す。
【０１０６】
［実施例２］
比較例２の電子注入促進層において、化合物ａの蒸着膜厚を０．５ｎｍとした以外は、比較例２と同様に行い発光素子を得て、同様の評価試験を行った。結果を下記表１に示す。
【０１０７】
［実施例３］
比較例２の電子注入促進層において、化合物ａの蒸着膜厚を１ｎｍとした以外は、比較例２と同様に行い発光素子を得て、同様の評価試験を行った。結果を下記表１に示す。
【０１０８】
［実施例４］
比較例２の電子注入促進層において、化合物ａの蒸着膜厚を３ｎｍとした以外は、比較例２と同様に行い発光素子を得て、同様の評価試験を行った。結果を下記表１に示す。
【０１０９】
【表１】
2006351715.tif 000025
【０１１０】
表１より明らかな通り、比較例３は比較例１と比べて発光効率は向上するものの輝度半減時間が大幅に低下した。比較例２は比較例１と比べて輝度半減時間が大幅に低下した。電子注入促進層を形成してもその膜厚および含有される電子輸送材料の電子親和力を本発明の範囲としないと、輝度半減時間、発光効率が低下することが分かる。
一方、実施例から明らかなとおり、前記膜厚と電子親和力を本発明の範囲とすることにより、発光効率、輝度半減時間が良好な発光素子を得ることが分かる。